【誤訳訂正書】
【提出日】平成22年12月24日(2010.12.24)
【誤訳訂正１】
【訂正対象書類名】明細書
【訂正対象項目名】発明の詳細な説明
【訂正方法】変更
【訂正の内容】
【発明の詳細な説明】
【０００１】
本発明は、アクリルポリマーを含むインク；インクジェット印刷でパターンが形成された基材（例えばカラーフィルター）を製造するためのその用途；及びこの方法によって製造されるパターンが形成された基材に関する。
【０００２】
インクジェット印刷（ＩＪＰ）法は、細いノズルから基材上に噴射されるインクの液滴を用いて、上記ノズルを上記基材に接触させることなく基材上にイメージを印刷する非衝撃性印刷技術を含む。
【０００３】
パターンが形成されたポリマーの被覆を基材上に製造し、その際、被覆が溶媒、水及び熱に対して高い耐性（堅牢性）を有する能力は、例えばエレクトロニクス及び印刷産業のような多くの分野において重要である。ＩＪＰは、このようなパターンを正確且つ迅速な方法で製造するために都合のよい方法である。この方法において、架橋されたアクリルポリマーのための前駆体を含むインクを基材上に塗布して連続塗膜を製造し、次に、塗膜中で架橋反応を行うために基材を処理して、要求される堅牢性を有する被覆を得る。しかしながらＩＪＰ、特にサーマルＩＪＰの使用は、このようなパターンを製造するために使用される前駆体に重大な要求を課す。なぜなら、低粘度で高安定性のインクを製造することが可能であり、しかも一旦基材上に塗布したときに要求される高い堅牢性を得るために十分に反応性であるように前駆体を選択する必要があるためである。
【０００４】
ＩＪＰに使用される着色料及びインクに対して、多くの要求の厳しい性能要件がある。例えばこれらは、所望により、良好な耐水堅牢性、耐光堅牢性及び光学密度を有する鮮明なイメージを提供することができる。インクは、基材に塗布されたときにすみやかに乾燥することが要求されることが多いが、プリンタの作動を停止させるため、インクジェットのノズルの先端に固まりを形成させるべきではない。また、インクは、分解、又は細いノズルを閉塞させるような沈殿物の形成のないように、安定に保存できなければならない。最も一般的なインクジェットプリンタは、サーマル及び圧電式インクジェットプリンタである。インクは、サーマル及び圧電式インクジェットプリンタの両者に適しており、基材上に印刷された場合に、高い色強度を有し、且つ高い耐光堅牢性及び耐水堅牢性を有するイメージを作り出す必要性がある。
【０００５】
カラーフィルター、あるいは光学フィルターとして知られるフィルターは、例えば小型テレビ受像機又は携帯コンピュータに用いられているような平面スクリーンディスプレーとして使用されるカラー液晶ディスプレー（ＬＣＤ）の構成部品である。典型的には、白色の背面光が液晶層更にカラーフィルターを通して照射され、透過光によって所望の色のイメージを作り出す。ＬＣＤ層は、アドレス可能な画素の配列を含む。いずれの画素における光線も、液晶塗膜に電圧を加えて偏光液晶の方向性を変化させ、背面光を遮蔽することによって、スイッチを入れたり切ったりすることができる。画素は、カラーフィルター要素の３色配列と見当が合っており、イメージを表示可能な全色スクリーンを作り出す。ある種のＬＣＤディスプレーは、反射光によって見るように構成されているが、それでもやはり全色イメージを作り出すにはカラーフィルターが必要である。カラーフィルターは、プラズマディスプレー板、陰極線管及びエレクトロルミネッセンスディスプレー、並びにソリッドステートのイメージ装置の部品のような、他のディスプレー工業技術に対しても同等に有用である。カラーフィルターの着色要素が、ＩＪＰのような印刷法で形成されることは好都合である。他の方法（例えばエッチング又は写真平板印刷法）と比較して、着色料の消耗が非常に少なく、且つ製造工程が減少し、より簡便で安価な方法となる。
【０００６】
カラーフィルターのＩＪＰにとって、インクの配合の固体含有量を最大にして塗膜の品質を向上させ、且つ操作工程数を最小にすることが重要である。これは、インクの粘度を低く維持しながら達成しなくてはならない。インクが充分に高い固体配合量を達成できることが特に好ましい。それによって、基材上に充分な材料を沈積させることが可能となり、単一パスでインクジェット用ヘッドの所望の特性を得ることができる。カラーフィルターが、溶媒、水、熱及び光に耐性であることも重要である。このような耐性は、熱架橋反応を用いてポリマー成分を架橋することによって達成することができる。サーマルＩＪＰ法が使用される場合、用いる架橋反応が、印刷ヘッドで起こらないことがきわめて重要である。
【０００７】
以前は、ある種の感光性アクリル樹脂を、写真平板印刷法によるカラーフィルターの製造に使用していたが、これは先に記載したように、不経済且つ複雑な方法である。基材に塗布した着色料の多くは、その後の加工工程で除去される。これらの感光性アクリル樹脂は、ＩＪＰでは塗布されず、このような方法、特にサーマルインクジェット印刷用ヘッドで経験するような要求の厳しい条件には適していない。
【０００８】
国際出願公開ＷＯ９５−０３４０２４号（Zeneca）（即ち欧州特許第０７６４２９０号）は、ポリマーの前駆体及び樹脂反応性染料をインクジェット印刷し、染料が基材表面の架橋されたポリマーマトリックスと電子対を共有して結合することによってカラーフィルターを製造するための方法を開示している。この参考文献に開示されているポリマーインクは、サーマルインクジェット印刷用ヘッドで噴射されるために特に最適化されているわけではないが、本発明に用いるアクリルポリマーはサーマルインクジェット可能なように最適化されている。従って例えばＷＯ９５−０３４０２４号に開示されたある種のインクは、多すぎるメラミン−ホルムアルデヒド樹脂架橋剤を含んでいるために、サーマルインクジェット印刷用ヘッドから噴射することができないかもしれない（本明細書中の比較例Ａを参照されたい）。本発明は、架橋されたポリマーと化学的に結合する樹脂反応性着色料の使用を必要としない。従って本発明は、ＷＯ９５−０３４０２４号に記載されたものとは相容れない着色料を用いることができ、従って上記文献は、本発明と関係のないことを教示している。ポリマーに共有結合しない染料を使用できることは、用いる着色料の選択の自由度を大幅に拡大させる。
【０００９】
日本国特開平０８−３１１３８３号（キャノン）は、サーマルインクジェット用インクの顔料分散剤としてのアルカリ可溶性スチレン−アクリル酸共重合体の使用を記載している。このインクは、エタノールアミンを塩基として用いているが、これは特に有効な架橋剤ではない。この明細書は、樹脂の架橋又は連続塗膜の形成を試みたことを示唆していないが、両者はカラーフィルターを製造する場合に重要なことである。
【００１０】
日本国特開平０９−１５７５６３号（花王株式会社）は、サーマルインクジェット用ヘッドで良好な操作性を有し、且つポリ（エチレン−コ−アクリル酸）のようなポリマーを含むカルボン酸を含有するインクを記載している。ポリマーは、染料の耐水性を改良するために存在すると考えられる。先のキャノンの参考文献と同様に、この明細書は、アクリルポリマーを架橋すること又は連続塗膜を形成することを教示していない。
【００１１】
欧州特許出願公開ＥＰ−Ａ−０７０３４７１（キャノン）は、インク受容層として、アクリルポリマーをインクジェット印刷することによってカラーフィルターを製造する方法を記載している。これはポリマー及び着色料を二つの別の段階で塗布することを必要とするが、本発明においては、１回のみの操作工程が、着色料及びポリマーの両者を塗布するために必要とされる。
【００１２】
日本国特開平０９−０９０１１５号（東レ工業）は、顔料、スチレン−アクリル酸ポリマー及びメラミン−ホルムアルデヒド樹脂を含み、ＩＪＰ法を用いてカラーフィルターを形成するためのインクを開示している。本出願人は、メラミン−ホルムアルデヒド樹脂がサーマルインクジェット用ヘッドに不十分な操作性を与えることを知見している。更に本発明に記載されているインクは、着色料として染料を用いることが可能であり、特に良好なスペクトル特性を有するフィルターを与えることができる。
【００１３】
日本国特開平０９−１３２７４０号（旭硝子）は、インクジェットによってカラーフィルターを製造するための樹脂及び顔料インクの使用を記載しているが、インクはコロイド状シリカ及び水分散性樹脂の混合物を含んでおり、これは、耐久性のあるカラーフィルターを単一パスで製造するために必要な高い塗付量で、サーマル印刷用ヘッドを通して効率的に噴射されることはないであろう。
【００１４】
日本国特開平０９−１６５５４１号（花王株式会社）は、先に記載した花王の特許と同様であるが、ＵＶによって架橋され、且つスチレンスルホン酸コモノマーによって可溶化されたポリマーを用いている。これらのインクは、連続塗膜を形成するために使用されているのではなく、且つ熱硬化しない。熱硬化は、非ラジカル的な方法であり得、一般的に染料に対してより害が少ないために、ＵＶ硬化のような他の方法と比較して有用である。
【００１５】
日本国特開平０８−３３３５３７号（キャノン）は、湿潤堅牢性添加剤として使用される「熱可逆性増粘ポリマー」を記載している。このポリマーは、乾燥することによって架橋し、耐水性塗膜を与えることが記載されている。実施例から、これは、環の−ＮＨ基を求核分子とし、且つエポキシドを求電子分子とする、求核分子／求電子分子の化学的性質を含んでいるように見受けられる。示された実施例では、２００,０００のＭWを有し、これは本発明中で使用されるポリマー前駆体の好ましいＭW値よりもはるかに大きい。このポリマーは、わずか３％の全樹脂配合量で使用されており、従って効果的なカラーフィルターは形成されないであろう。このようなポリマー系は、単一パス操作でカラーフィルターを形成するためのインクに必要とされる高い固体配合量で、サーマルインクジェット可能ではあり得ない。
【００１６】
欧州特許第０５９１９１６号（MAN Roland Druckmasch）は、オフセット印刷板を製造するために使用される組成物を記載しており、ポリオールを無水ポリカルボン酸（例えばポリ（スチレン−コ−無水マレイン酸））及びＰＶＡと反応させることによって形成される架橋性ポリマー系をインクジェットすることを含む。全ての実施例は、インクの全樹脂配合量が約３％以下であり、これは、一般的に高い樹脂配合量を必要とする（しばしば１０％より高い）カラーフィルターのための単一パス方法とは相容れない。ＭＡＮの組成物は別個の着色料を含まない。ＭＡＮで使用される全ての架橋剤は、重合性であり、本出願人は、これらが容易にサーマルインクジェットされないために、本発明の方法には好ましくないことを知見した。
【００１７】
従来技術のポリマーインクは、架橋してカラーフィルターを形成するのではなく；特にサーマルインクジェットプリンタにおいて、確実にインクジェット可能ではなく；及び／又は特に単一パスのＩＪＰ法で耐久性のある架橋されたアクリルポリマーの塗膜被覆を製造することが不可能である。従来技術には、場合によりサーマルＩＪＰであるインクジェット印刷法によって、パターンが形成される基材上に、場合により単一パスで確実に且つ経済的に塗布して、硬化後、場合により熱硬化後、耐性があり、パターンが形成され、着色され架橋されたアクリルポリマーの塗膜被覆、場合によりカラーフィルターを製造することができるような良好な操作性を有する、場合によりポリマーインクであるインクに関する開示はない。
【００１８】
本発明の目的は、先に記載した従来技術の不利益の一部又は全てを克服する塗膜被覆を形成するための改良された方法を提供することである。
驚くべきことに、本出願人は、架橋されたアクリルポリマーのための１つ以上の前駆体、架橋剤、及び着色料を含むインクが、場合によりＩＪＰである印刷法で、特にサーマルＩＪＰで、カラーフィルターを製造する際に特に適していることを知見した。これらのインクは、サーマルインクジェット用ヘッドで使用する場合に特に有用であるが、これらは圧電式ＩＪＰでの使用にも適しており、このテクノロジーの従来技術に対して向上した信頼性を提供する。
【００１９】
本発明の第１の態様によれば、パターンが形成され架橋されたアクリルポリマーの塗膜被覆を基材上に製造するための方法が提供され、この方法は：ａ）混合物をインクジェット印刷法によって、場合により単一パスで、上記基材上に塗布し、この混合物は： i）１つ以上の架橋されたアクリルポリマーのための１つ以上のサーマルインクジェット可能な架橋性水分散性前駆体；
ii）上記アクリルポリマーの上記前駆体を架橋可能な１つ以上の架橋剤；及び iii）１つ以上の着色料、を含む；そしてｂ）その後、上記混合物をその場で硬化させて、上記パターンが形成され架橋されたアクリルポリマーの塗膜被覆を上記基材上に形成する、ことを含む。
【００２０】
好ましくは上記インクジェット印刷法は、サーマルＩＪＰである。
好ましくは上記架橋されたアクリルポリマーのための上記前駆体は、全体で約４％を超える量で上記混合物中に存在する。
【００２１】
上記混合物は、単一パスのＩＪＰ操作後に硬化して塗膜被覆を形成するのに足るほど充分に高く、しかも混合物が、ＩＪＰ（好ましくはサーマルＩＪＰ）を用いてなお充分容易に印刷可能であるほど充分に低い全固体含有量を含む。混合物の全固体含有量は、約４ないし約５０重量％であることが好都合である。固体含有物は、実質的に上記前駆体（重合性であってもよい）から成っていてもよい。
【００２２】
好ましくは上記前駆体は、２００,０００以下の重量平均分子量（ＭW）を有する。
好ましくは上記架橋剤は、１０,０００以下の重量平均分子量（ＭW）を有し、更に好ましくは非重合性である。
【００２３】
好ましくは上記架橋剤は、エタノールアミン以外であり、さらに好ましくはエタノールアミン、エポキシ及び／又はメラミン−ホルムアルデヒド樹脂以外である。
【００２４】
好ましくは上記混合物は、ＩＪＰ後に熱硬化可能である。
好ましくは上記塗膜被覆は、実質的に連続的である。
好ましくは印刷される上記混合物は、ＩＪ（好ましくはサーマルＩＪ）印刷ヘッドにおいて良好な操作性、有効性及び／又は信頼性を有する。
【００２５】
好ましくは上記方法は、最終的な塗膜被覆を形成するために塗布される上記混合物の殆んど（更に好ましくは実質的に全て）を用い、即ちこの方法は材料を過度に消耗しない。
【００２６】
好ましくは上記混合物は、約４重量％以下のメラミン−ホルムアルデヒド樹脂を含み、更に好ましくは実質的にこれを含まない。
上記塗膜被覆は、透明な基材上の着色され架橋されたアクリルポリマーの塗膜被覆を含むカラーフィルター；又は基材上の透明な着色され架橋されたアクリルポリマーの塗膜被覆のいずれかである。
【００２７】
上記の方法において、インクは、インクジェット印刷法によって、好ましくは単一パスで基材上に塗布され、そして好ましくは熱硬化されて、高い透過性並びに非常に良好な溶媒、水、熱及び光に対する耐性を有するカラーフィルターマトリックスを与える。カラーフィルターは、場合により赤、緑及び青のフィルター要素を含む。得られる塗膜の各色成分（例えば３原色及び黒）を形成するために使用される各カラーインクは、各々の色について単一パスで基材上に塗布することができる。場合により、最終的な着色塗膜を形成するために使用される全てのインクを、多重ヘッドＩＪプリンタ（異なったパターンでもよい）によって基材上に同時に塗布することもでき、耐久性、耐性を有する全色塗膜を単一パスで基材上に形成することができる。
【００２８】
従来技術とは異なり、上記の方法で使用されるインクは、相対的に高い固体配合量であっても、インクジェット用ヘッド（特にサーマルインクジェット用ヘッド）で良好な操作性を有する。従来技術において、ポリマーを、特に分散剤として及び湿潤堅牢性の向上した添加剤としてサーマルインクジェット用インクに用いることが開示されているが、従来技術は、架橋されたアクリルポリマーの前駆体を、架橋剤とともに高い固体配合量でサーマルＩＪインクに用いることは開示していない。本発明に使用されるインクは、高い耐性を有する塗膜被覆を与える。前駆体はそれ自体が重合性であり、１つ以上のポリマー、好ましくは１つ以上のアクリルポリマーを含むことができる。
【００２９】
上記の方法は、架橋塗膜が精密なパターンで基材上に塗布されることを必要とするいずれの塗付にも同等に適用することができ、且つ着色料を省略することができるため、着色塗膜の製造には限定されない。これは、印刷回路基板やオフセット印刷版の製造及び他の同様な方法のための写真平板印刷の代替テクノロジーとして参照される可能性がある。本発明の着色塗膜を塗布する方法についての他の可能な用途としては、乗物（例えば自動車）を被覆するための方法が挙げられる。
【００３０】
アクリルポリマーのサーマルインクジェット可能な水分散性前駆体は、好ましくは水分散性基を有する１つ以上のオレフィン性不飽和モノマーの重合によって、場合により水分散性基を含まない１つ以上のオレフィン性不飽和モノマーの存在下で得られたものである。好ましくは水分散性前駆体は、親水性である。
【００３１】
上記前駆体は、１つ以上のオレフィン性不飽和水分散性モノマー（例えばアクリル酸）及び／又は１つ以上のオレフィン性不飽和水分散性モノマーから誘導可能な１つ以上のポリマー含むことができ、このようなモノマー及び／又はポリマーは、好ましくは前駆体の約２０ないし約１００重量％の量で存在する。
【００３２】
好ましくは、重合性のこれらの前駆体（及び／又はその成分）の数平均分子量（Ｍn）は、約２０,０００以下であり、更に好ましくは約２００ないし約２０,０００；最も好ましくは約２００ないし約１０,０００；特に約３５０ないし約２,０００である。このような前駆体のＭnは、ゲル浸透クロマトグラフィー（ＧＰＣ）によって測定することができる。
【００３３】
Ｍnを測定するために用いられるＧＰＣ法は、好ましくは、ポリマーを、架橋されたポリスチレン／ジビニルベンゼンが充填されたクロマトグラフィーカラムにかけ、テトラヒドロフランを用いて４０℃の温度でカラムから溶出し、既知のＭnを有する標準ポリスチレンのＭn値と比較してポリマーのＭnを評価することを含む。適当な架橋されたポリスチレン／ジビニルベンゼンのクロマトグラフィーカラムは、Polymer Laboratoriesから市販されている。
【００３４】
Ｍnを測定するためのＧＰＣ法が、何らかの理由でうまくいかない場合、例えば、ポリマーがＧＰＣカラムと予想外の相互作用を起こして非現実的な結果を与えるような場合、Ｍnは別の方法を用いて、例えば蒸気相浸透圧法によって測定することができる。
【００３５】
上記前駆体は、好ましくは０ないし１０００ｍｇＫＯＨ／ｇ、更に好ましくは１００ないし８５０ｍｇＫＯＨ／ｇの酸価を有する。
分子量及び酸含有率の最適化は、サーマルＩＪヘッド内の前駆体の操作性を達成するために重要である。
【００３６】
本発明の方法によって製造されたポリマー塗膜に、ピンホールのような欠陥が存在するのを減少させるために、上記前駆体が異なったポリマーの混合物を含んでいてもよい。
【００３７】
本発明中に使用される架橋されたアクリルポリマーのための前駆体は、サーマルインクジェット可能で水分散性であり、重合してアクリルポリマーを形成可能ないずれかの部分を含む。上記前駆体は、それ自体、単量体性、低重合性及び／又は重合性成分及び／又はその混合物を含むことができる。上記前駆体は、単一成分又は混合物であることができる。好ましくは上記前駆体は、ヒドロカルビル鎖及び／又はヘテロカルビル鎖（好ましくはＣ2〜Ｃ150アルキル）を含み、これらは、好ましくはカルボキシ、カルボキシ置換アルキル及びカルボキシ置換アリールから選択される１つ以上の酸官能基によって置換されている。このような基は、鎖の側鎖基及び／又は末端基であることができる。架橋されたアクリルポリマーのための上記前駆体は、場合によりそれ自体が、１つ以上のアクリルポリマー、好ましくは低分子量（例えばＭnが約２０,０００以下）のアクリルポリマーを含む。
【００３８】
好ましくは上記前駆体は、１つ以上の：（メタ）アクリル酸、ビニル酢酸、クロトン酸、イタコン酸、マレイン酸、シトラコン酸、フマル酸又は２，４−ペンタジエン酸の単独重合体；これらのモノマー同士の共重合体又は他のモノマー（例えば［メタ］アクリル酸アルキル及びスチレンから選択される１つ以上）との共重合体；及び単量体性多価カルボン酸（例えばブタン１，２，３，４−テトラカルボン酸）から選択される。
【００３９】
上記架橋剤は、好ましくは多価求核性官能化化合物（例えばジ−又はポリ−アルコール）、アミン又はチオールを含む。更に好ましくは上記架橋剤は、１つ以上のジオール；３つ以上のヒドロキシ基を含むポリオール（例えばＰｒｉｍｉｄ ＸＬ５５２の商標でEMS Chemieから市販されているもの）；トリメチロールプロパン；及びトリエタノールアミンから選択される。あまり好ましくない架橋剤には、ポリ（ビニルアルコール）［ＰＶＡ］が含まれる。これは、良好な堅牢特性を有するポリマーを与えるが、過度に架橋する傾向があり、得られたポリマーマトリックスと親和性のある染料を見出すことが困難である。ポリアミンも架橋剤として使用できるが、これらも堅牢特性に乏しい塗膜を与える傾向があるため、あまり好ましくない。
【００４０】
本発明の目的で本明細書中で使用される「着色料」という用語は、知覚性及び／又は放射性の材料を意味する。ここで使用される「知覚性の材料」という用語は、全ての染料及び／又は顔料を含み、且つ赤外（ＩＲ）；可視及び／又は紫外（ＵＶ）領域、好ましくは放射波長［λ］が約２００ｎｍないし約８００ｎｍの領域、更に好ましくは正常なヒトの肉眼で検知可能な可視領域を含む電磁（ＥＭ）スペクトルの該当部分の放射を実質的に吸収する材料を意味する。ここで使用される「放射性の材料」という用語は、放射、好ましくはＥＭ放射、更に好ましくはＥＭスペクトルのＩＲ、可視及び／又はＵＶ領域の放射を発することが可能な材料を意味する。放射性の材料の例としては、蛍光性材料、燐光性材料及び／又は放射性材料を含む。
【００４１】
アクリルポリマーの前駆体の分散性基は、インク媒体、特に水中の前駆体に対し自己分散性及び溶解性の便宜を与える。分散性基は、イオン性、非イオン性、又はイオン性及び非イオン性の分散性基の混合物であることができる。好ましいイオン性の分散性基としては、カチオン性第四級アンモニウム基及び酸基、例えばホスホン酸基、スルホン酸基及びカルボン酸基が挙げられる。
【００４２】
分散性基は、適当な分散性基を含むモノマー又はオリゴマーの形で前駆体に導入することができる。水分散性でない前駆体を、前駆体を水分散性にするモノマー又はオリゴマーと反応させることもできる。
【００４３】
酸基は、後にカチオン性電荷を含む塩基で完全に又は部分的に中和して、塩を得ることができる。酸分散性基が非イオン性分散性基との組み合わせで使用される場合、中和は必要ないかもしれない。いかなる遊離の酸基も、前駆体を製造する際に及び／又は前駆体からインクを製造する際に、対応する塩への転換を行うことができる。
【００４４】
好ましくは、いずれかの酸分散性基を中和するために使用される塩基は、アンモニア、アミン又は無機塩基である。適当なアミンは、第３級アミン、例えばトリエチルアミン又はトリエタノールアミンである。適当な無機塩基としては、アルカリ性水酸化物及び炭酸塩、例えば水酸化リチウム、水酸化ナトリウム又は水酸化カリウムが挙げられる。水酸化第四級アンモニウム、例えばＮ+（ＣＨ3）4ＯＨ-を用いることもできる。一般的に、アクリルポリマーから製造されるインクにとって望ましい、必要な対イオンを与える塩基が使用される。例えば、適当な対イオンとしては、Ｌｉ+、Ｎａ+、Ｋ+、ＮＨ4+及び置換アンモニウム塩が挙げられる。
【００４５】
非イオン性の分散性基は、鎖中基、側鎖基又は末端基であることができる。好ましくは非イオン性の分散性基は、側鎖ポリオキシアルキレン基、更に好ましくはポリオキシエチレン基である。非イオン性基は、前駆体（それ自体がアクリルポリマーであってもよい）に、非イオン性の分散性基及び少なくとも１つ（好ましくは１つのみであるが）の共重合可能なオレフィン性不飽和基を含む化合物の形で導入することができる。
【００４６】
前駆体内の分散性基の性質及び濃度は、前駆体が散逸する際、溶液、分散液、乳濁液又は懸濁液のいずれが形成されるかに影響を与える。
アクリルポリマーの前駆体の分散性基含有率は、広い範囲で変化することができるが、好ましくは水及び水性媒体中で、前駆体を安定なＩＪＰインクにするために充分な量である。上記前駆体は、水に可溶であることが好ましいが、前駆体の少量は水に不溶で、水性媒体又は水と混合した場合に散逸粒子として存在していてもよい。
【００４７】
好ましくは、架橋されたアクリルポリマーのための不溶性水分散性前駆体の比率は、前駆体の全重量に対して、５０重量％以下であり、好ましくは４０重量％以下であり、最も好ましくは３０重量％以下である。不溶性前駆体微粒子がインクに散逸した場合のサイズは、好ましくは１００ｎｍ以下であり、更に好ましくは６０ｎｍ以下である。
【００４８】
好ましくは架橋されたアクリルポリマーの塗膜被覆の前駆体は、それ自体が重合性であり、更に好ましくは１つ以上のアクリルポリマーを含む。
重合性の前駆体は、（ａ）分散性基を与えるオレフィン性不飽和モノマーを、（ｂ）分散性基を含まないオレフィン性不飽和モノマーの存在下で、重合することによって製造することができる。
（ｂ）の量は、（ａ）＋（ｂ）の重量に対して、０ないし９５重量％、更に好ましくは２ないし９０重量％であることが好ましい。
【００４９】
重合性の前駆体は、分散性基を与えるオレフィン性不飽和モノマーを、単独で又は分散性基を含まないオレフィン性不飽和モノマーの存在下で重合することによって、慣用的な方法で製造することができる。２０℃ないし１８０℃の温度が好ましい。重合は、モノマー間の反応が完結するまで継続することができる。
【００５０】
本発明に用いる１つの態様において、重合性の前駆体は、水分散性基及び１つのオレフィン性不飽和末端基を有するアクリルオリゴマーを、水分散性基を含まない１つ以上のオレフィン性不飽和モノマー及び／又は水分散性基を有するオレフィン性不飽和モノマーの存在下で重合することによって製造することができる。別の方法として、水分散性基を含まないアクリルオリゴマーを、水分散性基を有する１つ以上のオレフィン性不飽和モノマーの存在下で重合することができる。
【００５１】
好ましい重合方法としては、溶液重合、乳化重合、懸濁重合及び溶液／分散重合が挙げられるが、このような一般的な方法は、当技術分野においては周知の方法である。
【００５２】
所望により、それ自体が重合性である（例えばアクリルポリマーを含む）これらの前駆体の形成を補助するために、開始剤を用いることができる。適当な開始剤は、ラジカル発生剤である。触媒の例としては、アゾビス化合物、過酸化物、ヒドロペルオキシド、レドックス触媒等、例えば過硫酸カリウム、過硫酸アンモニウム、過オクタン酸ｔｅｒｔ−ブチル、過酸化ベンゾイル、過炭酸イソプロピル、過酸化２，４−ジクロロベンゾイル、過酸化メチルエチルケトン、クメンヒドロペルオキシド、過酸化ジクミル、アゾビスイソブチロニトリル、アゾビス（２−アミジノ−プロパン）ヒドロクロリド等が挙げられる。
【００５３】
典型的にはモノマーの全重量に対して、０．０５ないし５重量％の開始剤が使用される。好ましくは重合は、乳化剤の存在下で行われる。
重合性である前駆体のＭnは、連鎖移動剤の添加及び／又は重合進行中の開始剤濃度に対するモノマー濃度の比の調節によって制御することができる。典型的な連鎖移動剤は、チオール、ハロカーボン及びコバルトマクロ環である。
【００５４】
イオン性分散性基を与える好ましいオレフィン性不飽和モノマーには、アクリル酸、メタクリル酸、イタコン酸、マレイン酸、フマル酸、ペンタジエン酸、イタコン酸モノアルキル（例えば、マレイン酸モノメチル、マレイン酸モノエチル、マレイン酸モノブチル及びマレイン酸モノオクチル）、シトラコン酸、スチレンスルホン酸、ビニルベンジルスルホン酸、ビニルスルホン酸、アクリロイルオキシアルキルスルホン酸（例えば、アクリロイルオキシメチルスルホン酸、アクリロイルオキシエチルスルホン酸、アクリロイルオキシプロピルスルホン酸及びアクリロイルオキシブチルスルホン酸）、メタクリロイルオキシアルキルスルホン酸（例えば、メタクリロイルオキシメチルスルホン酸、メタクリロイルオキシエチルスルホン酸、メタクリロイルオキシプロピルスルホン酸及びメタクリロイルオキシブチルスルホン酸）、２−アクリルアミド−２−アルキルアルカンスルホン酸（例えば、２−アクリルアミド−２−メチルエタンスルホン酸、２−アクリルアミド−２−メチルプロパンスルホン酸及び２−アクリルアミド−２−メチルブタンスルホン酸）、２−メタクリルアミド−２−アルキルアルカンスルホン酸（例えば、２−メタクリルアミド−２−メチルエタンスルホン酸、２−メタクリルアミド−２−メチルプロパンスルホン酸及び２−メタクリルアミド−２−メチルブタンスルホン酸）、リン酸モノ（アクリロイルオキシアルキル）（例えば、リン酸モノ（アクリロイルオキシエチル）及びリン酸モノ（３−アクリロイルオキシプロピル））及びリン酸モノ（メタクリロイルオキシアルキル）（例えば、リン酸モノ（メタクリロイルオキシエチル）及びリン酸モノ（３−メタクリロイルオキシプロピル））が含まれる。
【００５５】
非イオン性分散性基を与える好ましいオレフィン性不飽和モノマーには、（メタ）アクリル酸アルコキシポリエチレングリコールが含まれ、好ましくは３５０ないし２０００の数平均分子量（Ｍn）を有する。市販のこのようなモノマーの例としては、アクリル酸ω−メトキシポリエチレングリコール（ポリエチレングリコールの平均重合度は約９である）及びジエチレングリコールビニルエーテルが挙げられる。
【００５６】
分散性基を含まない好ましいオレフィン性不飽和モノマーには、（メタ）アクリル酸アルキル、場合により置換されているスチレン、メタクリルアミド、アリル化合物、ビニルエーテル、ビニルケトン、ハロゲン化ビニル、オレフィン及び不飽和ニトリルが含まれる。
【００５７】
好ましい（メタ）アクリル酸アルキルは、２０個以下の炭素原子を含む。例としては、アクリル酸メチル、アクリル酸エチル、アクリル酸ｎ−プロピル、アクリル酸イソプロピル、アクリル酸ｎ−ブチル、アクリル酸イソブチル、アクリル酸ｓｅｃ−ブチル、アクリル酸アミル、アクリル酸ヘキシル、アクリル酸２−エチルヘキシル、アクリル酸オクチル、アクリル酸ｔｅｒｔ−オクチル、アクリル酸２−フェノキシエチル、アクリル酸２−クロロエチル、アクリル酸２−ブロモエチル、アクリル酸４−クロロブチル、アクリル酸シアノエチル、アクリル酸２−アセトキシエチル、アクリル酸ジメチルアミノエチル、アクリル酸ベンジル、アクリル酸メトキシベンジル、アクリル酸２−クロロシクロヘキシル、アクリル酸塩、アクリル酸シクロヘキシル、アクリル酸フルフリル、アクリル酸テトラヒドロフルフリル、アクリル酸フェニル、アクリル酸５−ヒドロキシペンチル、アクリル酸２，２−ジメチル−３−ヒドロキシプロピル、アクリル酸２−メトキシエチル、アクリル酸３−メトキシブチル、アクリル酸２−エトキシエチル、アクリル酸２−イソプロポキシエチル、アクリル酸２−ブトキシエチル、アクリル酸２−（２−メトキシエトキシ）エチル、アクリル酸２−（２−ブトキシエトキシ）エチル、アクリル酸１−ブロモ−２−メトキシエチル、アクリル酸１，１−ジクロロ−２−エトキシエチル、メタクリル酸メチル、メタクリル酸エチル、メタクリル酸ｎ−プロピル、メタクリル酸イソプロピル、メタクリル酸ｎ−ブチル、メタクリル酸イソブチル、メタクリル酸ｓｅｃ−ブチル、メタクリル酸アミル、メタクリル酸ヘキシル、メタクリル酸シクロヘキシル、メタクリル酸ベンジル、メタクリル酸フルフリル、メタクリル酸２−ヒドロキシエチル、メタクリル酸クロロベンジル、メタクリル酸オクチル、メタクリル酸Ｎ−エチル−Ｎ−フェニルアミノエチル、メタクリル酸２−（３−フェニルプロピルオキシ）エチル、メタクリル酸ジメチルアミノフェノキシエチルが挙げられる。
【００５８】
場合により置換されている好ましいスチレンには、スチレン、メチルスチレン、ジメチルスチレン、トリメチルスチレン、エチルスチレン、ジエチルスチレン、イソプロピルスチレン、ブチルスチレン、ヘキシルスチレン、シクロヘキシルスチレン、デシルスチレン、クロロメチルスチレン、トリフルオロメチルスチレン、エトキシメチルスチレン、アセトキシメチルスチレン、メトキシスチレン、４−メトキシ−３−メチルスチレン、ジメトキシスチレン、クロロスチレン、ジクロロスチレン、トリクロロスチレン、テトラクロロスチレン、ペンタクロロスチレン、ブロモスチレン、ジブロモスチレン、ヨードスチレン、トリフルオロスチレン及び２−ブロモ−４−トリフルオロメチルスチレンが含まれる。
【００５９】
好ましい（メタ）アクリルアミドは、１２個以下の炭素原子を含む。例としては、メチルメタクリルアミド、ｔｅｒｔ−ブチルメタクリルアミド、ｔｅｒｔ−オクチルメタクリルアミド、ベンジルメタクリルアミド、シクロヘキシルメタクリルアミド、フェニルメタクリルアミド、ジメチルメタクリルアミド、ジプロピルメタクリルアミド、ヒドロキシエチル−Ｎ−メチルメタクリルアミド、Ｎ−メチルフェニルメタクリルアミド、Ｎ−エチル−Ｎ−フェニルメタクリルアミド、メタクリルヒドラジン及びメチロールメタクリルアミドが挙げられる。
【００６０】
好ましいアリル化合物には、酢酸アリル、カプロン酸アリル、カプリル酸アリル、ラウリン酸アリル、パルミチン酸アリル、ステアリン酸アリル、安息香酸アリル、アセト酢酸アリル、乳酸アリル、アリルオキシエタノール、アリルブチルエーテル及びアリルフェニルエーテルが含まれる。
【００６１】
好ましいビニルエーテルは、２０個以下の炭素原子を含む。例としては、メチルビニルエーテル、ブチルビニルエーテル、ヘキシルビニルエーテル、オクチルビニルエーテル、デシルビニルエーテル、エチルヘキシルビニルエーテル、メトキシエチルビニルエーテル、エトキシエチルビニルエーテル、クロロエチルビニルエーテル、１−メチル−２，２−ジメチルプロピルビニルエーテル、２−エチルブチルビニルエーテル、ヒドロキシエチルビニルエーテル及びジメチルアミノエチルビニルエーテルが挙げられる。
【００６２】
好ましいビニルケトンは、１２個以下の炭素原子を含む。例としては、メチルビニルケトン、フェニルビニルケトン及びメトキシエチルビニルケトンが挙げられる。
【００６３】
好ましいハロゲン化ビニルには、塩化ビニル、塩化ビニリデン及びクロロトリフルオロエチレンが含まれる。
好ましいオレフィンは、２０個以下の炭素原子を有する不飽和炭化水素を含む。例としては、ジシクロペンタジエン、エチレン、プロピレン、１−ブテン、１−ペンテン、１−ヘキセン、４−メチル−１−ペンテン、１−ヘプテン、１−オクテン、１−デセン、５−メチル−１−ノネン、５，５−ジメチル−１−オクテン、４−メチル−１−ヘキセン、４，４−ジメチル−１−ペンテン、５−メチル−１−ヘキセン、４−メチル−１−ヘプテン、５−メチル−１−ヘプテン、４，４−ジメチル−１−ヘキセン、５，５，６−トリメチル−１−ヘプテン、１−ドデセン及び１−オクタデセンが挙げられる。
【００６４】
好ましい不飽和ニトリルには、アクリロニトリル及びメタクリロニトリルが含まれる。
分散性基を含まない好ましいオレフィン性不飽和モノマーは、２０個以下の炭素原子を含む（メタ）アクリル酸アルキルであり、特に明確に先に記載したものである。
【００６５】
本発明の前駆体は、所望により、インクジェット印刷用インクに使用される着色料のための通常の方法で精製することができる。例えば前駆体及び水の混合物は、イオン交換、濾過、逆浸透、透析、凍結乾燥、限外濾過又はこれらの組み合わせによって精製することができる。この方法によって、重合に使用された補助溶媒、低分子量塩、不純物及び遊離のモノマーを除去することができる。
【００６６】
本発明の１つの任意の態様において、着色料は、「樹脂反応性」であることができ、すなわち前駆体又は架橋剤のいずれの基とも、又はこれらと結合するいずれの基とも共有結合を形成可能である。着色料は、これが、着色料の複素環部分の１つ以上の複素環のＮＨ基を介して、或いは着色料に結合している置換基を介して前駆体及び／又は架橋剤と電子対を共有して結合できる場合、樹脂反応性である。「電子対を共有して結合する」とは、着色料と前駆体及び／又は架橋剤との間の直接的な共有結合、並びに場合により置換されているアルキル基又はアリール基を介するような間接的な結合の両者を含むことは理解されるであろう。従って、好ましい樹脂反応性着色料は、いずれかの複素環のＮＨ基、又は−ＯＨ；−ＮＨ2；−ＮＨアルキル；−ＳＨ；−ＣＯＯＨ；−ＣＯＯアルキル；エポキシ；−ＮＨＣＯアルケニル；及び−ＣＯアルケニルから選択される置換基と共有結合を形成可能ないずれかの置換基を含む。複素環のＮＨ基という用語は、窒素原子が複素環の一部を形成しており、アクリルポリマーと共有結合を形成可能なＮＨ基を意味する。パターンが形成された基材において、樹脂反応性着色料は、架橋されたポリマーマトリックス内で化学的に結合しているであろう。
【００６７】
本発明の他の態様において、着色料は樹脂不活性であり、前駆体及び／又は架橋剤と共有結合を形成することができない。パターンが形成された基材において、樹脂不活性着色料は、架橋されたポリマーマトリックス内部の空間内に物理的に捕捉されているであろう。従って樹脂不活性着色料は、先に記載した樹脂反応性着色料以外のものであり、他の点では本発明の方法における使用に有効な全ての着色料を含む。好ましい樹脂不活性着色料は、先に記載した好ましい樹脂反応性着色料の特性も示さない着色料を含むであろう。
【００６８】
着色料は、好ましくは得られる架橋されたアクリルポリマーの被覆と親和性であり、即ち、得られる硬化塗膜が高度な透過性を有する。好ましくは着色料は、有機溶媒に不溶で、水に可溶であり、例えば着色料はスルホ基又はカルボキシ基を含むことができる。
【００６９】
着色料は、単一の着色成分又は着色成分の混合物であり、例えばこれは異なる着色料の混合物でもよい。異なる着色料の混合物を用いることによって、インクの色により大きな融通性を達成することができる。カラーフィルターを製造するために、着色料を単独又は混合物で用いて、黄、マゼンタ及びシアンインクを得ることが好ましく、赤、青及び緑インクを得ることが更に好ましい。
【００７０】
本発明の方法に用いるために、着色料は染料を含むことが好ましい。染料は、顔料の場合よりも少ない量の染料が通常必要とされ、費用のかかる微粉砕は不要であり、染料を含むインクは静置時に沈殿が起こりにくく、非常に多様な色調が利用可能であり、且つ得られる塗膜は良好な色度及び透過性を有するという点で顔料に対して有用である。
【００７１】
好ましい実施態様において、着色料は、水に可溶な、又は有機溶媒に可溶で水に不溶な染料を含む（例えば分散物として存在する、即ち分散染料）。更に好ましくは染料は、操作性を向上させるために水に可溶である。
【００７２】
水に不溶な染料を用いる場合、染料は好ましくは、微細な分散物として存在し、これは、例えば水平式震盪機において、水中で、ガラス又は金属ビーズ及び分散剤の存在下で染料を粉砕することによって製造する。適当な分散剤は、アニオン性（例えばリグノスルホン酸塩及び他のスルホン化芳香族種）又は非イオン性（例えばアルキレンオキシド付加物）を含むことができる。
【００７３】
有用な着色料には、アゾ（金属化アゾを含む）、アントラキノン、フタロシアニン、ピロリン、チオフェンジオキシド、トリフェノジオキサジン、メチン、ベンゾフラノン、ベンゾジフラノン、クマリン、インドアニリン、ベンゼノイド、キサンテン、トリフェニルメタン、ニトロ、ニトロソナフトール、フェナジン、溶媒可溶性硫化染料、キノフタロン、ピリドン、アミノピラゾール、ピロリジン、ピロール、スチリリック、マレイミド、トリフェナゾナフチルアミン、スチリル、ジチエン、アゾメチン、シアニン、ピロリン及びアゾイックが含まれる。
【００７４】
カラーインデックス・インターナショナルは、酸性染料、直接染料、塩基性染料及び反応染料のような適当な水溶性染料を記載している。酸性染料の更なる例は、カラーインデックス、第３版、第１巻、第１００３〜１５６１ページに記載されており、直接染料の更なる例は、第２巻、第２００５〜２４７８ページに記載されており、塩基性染料の更なる例は、第１巻、第１６１１〜１６８８ページに記載されており、反応染料の更なる例は、第３巻、第３３９１〜３５６０ページに記載されている。これらの染料は、本明細書中に援用される。好ましい染料は、モノアゾ、ジスアゾ、金属化アゾ、フタロシアニン、キサンテン、トリフェニルメタン、アントラキノン、トリフェンジオキサジン、キノフタロン、マレイミド、ニトロソナフトール染料の種類から選択される。好ましい染料としては、アシッドブルー９、アシッドレッド１、アシッドレッド３７、アシッドレッド５２、アシッドレッド２８９、アシッドエロー３、アシッドエロー２３、ダイレクトブルー８６、ダイレクトブルー８７、ダイレクトブルー１９９、ダイレクトエロー８６、リアクティブブルー１４、リアクティブブルー１５及びリアクティブレッド４が挙げられる。
【００７５】
但しここにおいて、一般的に好ましい着色料は、この方法に用いる液体媒体への染料の溶解性を補助する置換基を有するもの、又は最終的な架橋されたポリマーマトリックスへの染料の溶解性を補助するものであることを条件とする。
【００７６】
架橋されたポリマーの塗膜被覆は、基材上に形成され、それに被覆が結合、付着、吸収又は融合する。適当な透明基材には、ガラス；ポリビニルアルコール、ポリエステル、ポリ塩化ビニル、ポリフッ化ビニル、ポリカーボネート、ポリスチレン、ポリアミド又はポリイミドなどのプラスチック塗膜又は板が含まれる。基材は、軟質でもよく又は平板パネル（例えば多くのＬＣＤディスプレーで使用されているような）でもよい。好ましい基材は、ガラスである。
【００７７】
基材は前処理により、基材への架橋されたポリマー被覆の結合、付着、吸収、融合又は展開を向上させることができる。適当な前処理には、基材を酸素雰囲気下に置いて放電に付すプラズマエッチング、又はシランのような付着促進剤の塗布が含まれる。
【００７８】
本発明の方法において、架橋されたアクリルポリマーのための前駆体の架橋は、熱的、化学的又は光化学的に開始することができるが、熱的な開始が好ましい。
架橋されたアクリルポリマーのための前駆体、架橋剤及び着色料の混合物は、一般的にパターンが形成された透明な塗膜及び被覆を、透明でない基材を含めた基材上に得るために用いることができる。従って本発明は、一般的にカラーフィルターだけでなく基材のためのポリマー塗膜被覆を製造する方法を含む。
【００７９】
化学的開始は、酸及び第３級アミンのような薬品の添加によって達成することができる。
光化学的開始は、開始剤、例えばアジド、アセトフェノン又はベンゾフェノンのようなケトン、ベンジルジメチルケタールのようなケタール、過酸化ベンゾイルのような過酸化物、テトラフルオロリン酸ジフェニル−（４−フェニルチオ）−フェニルスルホニウムのようなアリールスルホニウム塩の添加後、ＵＶ又は可視光線の照射によって達成することができる。
【００８０】
熱的に開始する架橋は、好ましくは１００℃ないし２５０℃、更に好ましくは１２０℃ないし２４０℃、特に１５０℃ないし２３０℃の温度で行われる。塗膜は、１ないし６０分間、好ましくは５ないし４５分間硬化される。
【００８１】
熱的に開始する架橋は、混合物に開始剤等を添加する必要がなく、化学的又は光化学的開始よりも簡便であるために好ましい。
本発明の更なる特徴によれば、架橋されたアクリルポリマーのための１つ以上のサーマルインクジェット可能な架橋性水分散性前駆体；前駆体を架橋可能な１つ以上の架橋剤；及び１つ以上の着色料を含む混合物を包含する組成物が提供される。前駆体、架橋剤及び着色料は、先に定義した通りである。場合により着色料は、樹脂不活性である。
【００８２】
本発明の方法に使用される前駆体、架橋剤及び着色料の混合物は、更に１つ以上の配合剤を含むことができ、例えば１つ以上の液体、保湿剤及び／又は界面活性剤を混合物に添加して、前駆体への着色料の溶解性、及びその逆の溶解性を向上させ、混合物の流動性及び取扱い適性を向上させることができる。液体は、水性でも有機性（例えば以下に記載するように）でもよい。
【００８３】
液体を混合物に添加する場合、印刷された基材を加熱又は周囲温度での空気乾燥によって乾燥し、被覆が硬化する前又は硬化中に液体を蒸発させることができる。
【００８４】
前駆体、架橋剤及び着色料の混合物は、１つ以上の顔料を含むことができる。このような顔料は、色調の目的で染料と組み合わせて用いることができる。染料が有意に着色されていない場合、即ち先に記載したようなＩＲ又はＵＶ吸収剤である場合、顔料が唯一の着色料であってもよい。
【００８５】
本発明の方法において、使用される印刷方法はＩＪＰである。しかしながら、恐らく、フレクソ印刷、オフセット平板印刷、グラビア印刷、凹版印刷、インクジェット、染料拡散熱転移及びスクリーン印刷法のような、ＩＪＰ以外のいずれの印刷方法も本方法に用いることができる。好ましくは使用される印刷方法はサーマルＩＪＰである。本発明に使用される前駆体はサーマルインクジェット可能であるが、これは、前駆体にとって印刷条件がサーマルインクジェットよりも煩わしくない非サーマルＩＪＰ法（圧電式ＩＪＰのような）における使用、又はいずれの適当な非ＩＪＰ印刷方法（上記したものなど）における使用さえも排除するものではないことは認識されるであろう。インクジェット印刷の原理及び方法は、文献、例えばHigh Technology Application of Organic Colorants、P. Gregory、第９章、ＩＳＢＮ ０−３０６−４３６３７−Ｘに記載されている。
【００８６】
本発明によるカラーフィルターの製造方法は、いくつかの工程を含むことができる。
第１の工程は、架橋されたアクリルポリマーのための１つ以上のサーマルインクジェット可能な架橋性水分散性前駆体、前駆体を架橋可能な１つ以上の架橋剤、１つ以上の着色料、１つ以上の溶媒及び場合により他の配合剤を含有するインクを、当技術分野において公知のいずれかの方法で製造することを含む。
【００８７】
第２の工程は、得られた配合物に（化学的又は光化学的に開始される系に対して適当な）ラジカル源又は光重合開始剤のいずれかを添加することを含む。所望の色の１つ、典型的には赤、緑及び青の加色混合３原色で着色されたインクを製造することができる。
【００８８】
第３の工程は、工程２で得られたインクを用いて、透明な基材上に、多数の別個のフィルター領域（画素）から成る所望のパターンを、単一パスのインクジェット印刷操作によって形成することを含む。場合により透明な基材は、当技術分野において公知のいずれかの方法（例えば写真平板印刷による黒色マトリックスの形成）によって、あらかじめ別個の画素領域に分割されている。
【００８９】
第４の工程は、パターンが形成された透明な基材上で、画素に含まれる前駆体と架橋剤との反応をひき起こし、それによって光学フィルターの各画素で連続着色塗膜を形成する硬化工程（例えば加熱、ＵＶ放射による照射）を含む。
【００９０】
第５の工程は、任意のベーキング工程から成り、塗膜から残留溶媒及び他の揮発性種を除去する。これは、第４の工程の硬化方法が加熱以外の方法である場合に特に適用される。
【００９１】
上記の工程を各々の所望の色に対して行って多色光学フィルター構造を形成し、最終的にフィルター構造が、透明な基材、及び異なって着色された画素の単一層を含むようにすることができる。上記画素は、３色のグループ又はいずれかの所望のグループに調製され、各々が異なって着色された所定数の画素から成る。
【００９２】
しかしながら、用いる印刷方法が、３原色全ての同時印刷を達成することが好ましい。更に好ましくは、ＩＪＰ法を用いて、３つの着色された前駆体／着色料混合物のために適当に設計された吹出し口を有する印刷用ヘッドを用いることによって、３色のグループ又はいずれかの所望のグループの画素を形成する。３原色は、加色混合の原色（赤、緑及び青など［ＲＧＢ］）又は減色混合の原色（シアン、マゼンタ及び黄など［ＹＭＣ］）であることができる。どちらの型のカラーフィルターも可能である。ＹＭＣ型のカラーフィルターは、ＲＧＢ型カラーフィルターよりも明るいイメージを与えるが、色再現性は良好ではない。これらは、反射型液晶ディスプレーのような最大の光利用が重要な装置において有用である。
【００９３】
本発明の更なる態様において、インクジェット印刷における使用が効果的なインクが提供され、このインクは流体媒体、架橋されたアクリルポリマーのための１つ以上の架橋性水分散性前駆体；前駆体を架橋可能な１つ以上の架橋剤；及び場合により１つ以上の着色料又は他の活性剤（好ましくは染料）を含む。前駆体；架橋剤及び着色料は、先に定義した通りである。
【００９４】
好ましくは本発明のインクは、約４０ないし約９９．６部、好ましくは約７０ないし約９９．５部、更に好ましくは約７５ないし約９９部の流体媒体；並びに約６０ないし約０．４部、好ましくは約３０ないし約０．５部、更に好ましくは約２５ないし約１部の前駆体、架橋剤及び着色料を含み；ここで全ての部は重量部であり、部の合計は１００である。
【００９５】
好ましくは印刷される混合物［例えば前駆体、架橋剤、着色料及び／又は配合剤を含むインク］中の全固体濃度は、混合物の全重量に対して約４％ないし約５０％、更に好ましくは約８％ないし約３０％、最も好ましくは約１０％ないし約２５％であり、従って混合物は、サーマルＩＪＰヘッドを用いて容易に印刷可能であり、一方単一パスＩＪＰで塗膜被覆を形成することも可能である。固体含有物は、ポリマー単独で又はポリマーを主として（例えば前駆体を含むポリマー）含むことができる。
【００９６】
媒体が液体の場合、好ましくは前駆体、架橋剤及び着色料は完全に溶解しており、更に好ましくはこれらは２０℃の液体媒体に対して少なくとも１０％の溶解度を有する。これは濃縮物の製造を可能にし、濃縮物は希釈したインクの製造に用いることができ、そして貯蔵中に液体媒体の蒸発が起こった場合、前駆体、架橋剤及び／又は着色剤が沈殿する機会を減少させる。
【００９７】
好ましい液体媒体には、水並びに水及び有機溶媒の混合物が含まれる。媒体が水及び有機溶媒の混合物を含む場合、水と有機溶媒の重量比は、好ましくは約９９：１ないし約１：９９、更に好ましくは約９９：１ないし約５０：５０、特に約９５：５ないし約８０：２０である。有機溶媒は好ましくは水混和性である。
【００９８】
液体媒体が水を含む場合、１つ以上の、好ましくは１ないし８種類の水混和性有機溶媒を含むことができる。
好ましい水混和性有機溶媒は、１つ以上の：Ｃ1〜6アルカノール（メタノール、エタノール、ｎ−プロパノール、イソプロパノール、ｎ−ブタノール、ｓｅｃ−ブタノール、ｔｅｒｔ−ブタノール、イソブタノール、ｎ−ペンタノール、シクロペンタノール、シクロヘキサノール及び／又はテトラヒドロフルフリルアルコールなど）；
アミド、例えば直鎖アミド（ジメチルホルムアミド及び／又はジメチルアセトアミドなど）又は環状アミド（場合により置換されているピロリドン［例えば２−ピロリドン、Ｎ−メチル−２−ピロリドン、Ｎ−エチル−２−ピロリドン］、カプロラクタム及び／又は１，３−ジメチルイミダゾリドンなど）；
ケトン及び／又はケトンアルコール（アセトン、メチルエチルケトン、シクロヘキサノン及び／又はジアセトンアルコールなど）；
水混和性エーテル、例えばＣ2〜4エーテル（テトラヒドロフラン及び／又はジオキサンなど）；
アルキレングリコール及び／又はチオグリコール、例えばＣ2〜Ｃ6アルキレン基を含むもの［例えばＣ2〜12ジオールのようなジオール（ペンタン−１，５−ジオール、エチレングリコール、プロピレングリコール、ブチレングリコール、ペンチレングリコール、ヘキシレングリコール及び／又はチオジグリコールなど）］；
オリゴ−及び／又はポリ−（アルキレングリコール及び／又はチオグリコール）、例えばジエチレングリコール、チオジグリコール、トリエチレングリコール、ポリエチレングリコール、ポリプロピレングリコール及び／又は（ポリオール及びトリオール）（グリセロール及び／又は１，２，６−ヘキサントリオール）；低級アルキルグリコール及び／又はポリグリコールエーテル、例えばジオールのＣ1〜4アルキルエーテル例えばＣ2〜12ジオールのモノＣ1〜4アルキルエーテル：［２−メトキシエタノール；２−（２−メトキシエトキシ）エタノール；２−（２−エトキシエトキシ）−エタノール；２−（２−ブトキシエトキシ）エタノール；３−ブトキシプロパン−１−オール；２−［２−（２−メトキシエトキシ）エトキシ］エタノール；２−［２−（２−エトキシエトキシ）エトキシ］エタノール及び／又はエチレングリコールモノアリルエーテルなど］；
環状エステル（カプロラクトンなど）；及びスルホキシド（ジメチルスルホキシド及び／又はスルホランなど）、から選択することができる。
【００９９】
更に好ましい水溶性有機溶媒は：環状アミド（例えば２−ピロリドン、Ｎ−メチルピロリドン及びＮ−エチルピロリドン）；ジオール（例えば１，５−ペンタンジオール、エチレングリコール、チオジグリコール、ジエチレングリコール及びトリエチレングリコール）；Ｃ2〜6−アルキレングリコールのＣ1〜6−アルキルモノエーテル；ジオールのＣ1〜4−アルキルエーテル（例えば２−メトキシ−２−エトキシ−２−エトキシエタノール）；ポリ（Ｃ2〜6−アルキレングリコール）のＣ1〜6−アルキルモノエーテル；及びこれらの混合物から選択される。
【０１００】
本発明の更なる態様によるインクは、前駆体、架橋剤、着色料、水及び水混和性有機溶媒をいずれかの順序で混合することによって製造することができる。適当な混合技術は当技術分野において周知であり、例えば成分の急撹拌、超音波処理又は撹拌である。前駆体は、ＩＪＰに適したいずれかの形態、例えば分散、乳化、懸濁、溶液又はこれらを組み合わせた形態でインク中に存在することができる。好ましくは前駆体は、溶液として存在する。
【０１０１】
水混和性溶媒は、好ましくは２０℃の水に対してで５０ｇ／ｌ以上の溶解度を有する。
水及び１つ以上の有機溶媒の混合物を含む本発明のインクのための、ＩＪＰに更に効果的な媒体の例は、米国特許第４,９６３,１８９号、米国特許第４,７０３,１１３号、米国特許第４,６２６,２８４号及び欧州特許出願公開ＥＰ０４２５１５０−Ａに記載されている。
【０１０２】
本発明の液体インクに含まれる着色料、架橋剤及び水分散性前駆体の量は、色調の深さ及び基材に要求される特性によって変化するであろう。しかしながら典型的には、このようなインクは、以下の成分を含むことができる（ここで、部で示される全ての量は、各成分のその重量による相対的な比である）：
（ａ）約０．２ないし約５０部、更に好ましくは約０．５ないし約３０部、最も好ましくは約２ないし約２５部、特に約５ないし約２０部；例えば約８ないし約１５部の重合性である水分散性前駆体（好ましくは約２０,０００以下の数平均分子量を有する）；
（ｂ）約０．１ないし約３０部、更に好ましくは約０．５ないし約２５部、最も好ましくは約０．５ないし約１５部、特に約０．５ないし約１０部；例えば約２ないし約８部の着色料；
（ｃ）約０．１ないし約３０部、更に好ましくは約０．５ないし約１５部の架橋剤；
（ｄ）約４０ないし約９０部、更に好ましくは約５０ないし約９０部の水；及び
（ｅ）約０ないし約６０部、更に好ましくは約０ないし約４０部、最も好ましくは約０ないし約２５部、特に約０ないし約２０部の水混和性有機溶媒。
【０１０３】
上記（ｅ）に記載し、場合によりこれらのインク中に存在する水混和性有機溶媒は、各々有機溶媒の混合物（１つ以上の先に記載した有機溶媒など）を含むことができる。
【０１０４】
好ましくは本発明のインク中の水混和性成分「（ｅ）」は、約５０ないし約１００重量％の水混和性溶媒を含み、前記溶媒は：
（１）環状エステル及び／又は環状アミド、更に好ましくは場合により置換されているピロリドン、［２−ピロリドン、ジメチルピロリドン、Ｎ−メチル−２−ピロリドン、Ｎ−エチル−２−ピロリドン、Ｎ−（２−ヒドロキシエチル）−２−ピロリドン及び／又はこれらの混合物など］；
（２）水混和性のＣ2〜6−アルキレングリコールのＣ1〜6−アルキルモノエーテル及び／又はポリ（Ｃ2〜6−アルキレングリコール）のＣ1〜6−アルキルモノエーテル；及び／又は（３）（１）及び（２）のいずれかの混合物、を含む。
【０１０５】
水分散性の前駆体（例えばアクリルポリマー）の部は、１００％固体を基準として計算される。例えば２０％固体アクリルポリマー５０ｇは、１０ｇのアクリルポリマーとみなす。
【０１０６】
本発明のインクは、ＩＪＰ用のインクに慣用的に使用される付加的な成分を含むこともできる。従って例えばインクは、１つ以上の：レオロジー薬剤［粘度調製剤及び／又は界面活性剤など、例えばワックス（例えば蜜蝋）及び／又は粘土（例えばベントナイト）］；腐食防止剤、殺生物剤（Zeneca LimitedからＰｒｏｘｅｌ ＧＸＬの商標で市販されているもの、又はRohm and HaasからＫａｔｈｏｎの商標で市販されているものなど）；殺真菌剤；コゲーション（kogation）減少用添加剤；ＩＲ吸収剤（Zeneca LimitedからＰｒｏｊｅｔ ９００ＮＰの商標で市販されているものなど）；蛍光増白剤、（Ｃ．Ｉ．蛍光増白剤１７９など）；及び界面活性剤（イオン性又は非イオン性であり、McCutcheon、Emulsifiers and Detergents、１９９６年、International Edition又はSurfactants Europa、第３版、１９９６年に記載されているような界面活性剤、湿潤剤及び／又は乳化剤を含む。上記文献はそれぞれ本明細書中に援用される。）を含むことができる。
【０１０７】
インクは、好ましくはｐＨ３ないし１２、更に好ましくはｐＨ４ないし１１である。選択されるｐＨは、着色料の所望のカチオン及びインクジェットプリンタヘッドを構成するために使用される物質にある程度依存する。所望のｐＨは、酸、塩基又はｐＨ緩衝液のようなｐＨ調節剤の添加によって得ることができる。使用されるｐＨ調節剤の量は、所望するインクのｐＨによって変化するが、典型的には塩基は３０％までの量で存在することができる。塩基を使用する場合、この塩基は、好ましくはアクリルポリマーの製造中にアニオン性分散性基の中和に使用されたものと同じ塩基である。好ましい塩基には、２−アミノ−２−メチルプロパン−１−オール及びアンモニアが含まれる。
【０１０８】
インクは、ラジカルスカベンジャー及び／又はＵＶ吸収剤を含むこともでき、インク及び得られるカラーフィルターの光及び熱堅牢性を向上させることができる。このような添加剤の例としては：２−ヒドロキシ−４−メトキシ−５−スルホベンゾフェノン；ヒドロキシフェニルベンゾトリアゾール；４−ヒドロキシ−ＴＥＭＰＯ及び遷移金属錯塩（チオカルバミド酸のニッケル錯塩など）が挙げられる。これらの添加剤は、典型的には着色料の３０ないし６０重量％の量で使用され、「The Effect of Additives on the Photostability of Dyed Polymers」、Dyes and Pigments、１９９７年、第３３（３）巻，第１７３〜１９６頁及び特開平０４−２４０６０３号（日本化薬）に記載されている。
【０１０９】
本発明のインクの粘度は、好ましくは２０℃で、２０ｃｐ以下であり、更に好ましくは１５ｃｐ以下であり、特に１０ｃｐ以下である。
本発明のインクは、圧電式インクジェットプリンタに向上した操作性を提供するのみならず、サーマルインクジェットプリンタのノズルを閉塞する傾向が低いために、サーマルインクジェットプリンタにおける使用にも適しているという点で有益である。ポリマーを含むインクにとって、これは達成することが特に困難なことである。水分散性ポリマーを含む従来技術のインクは、サーマルインクジェットプリンタにおいて、良好に使用できないか又は全く使用できないことさえある。
【０１１０】
本発明の更なる態様は、インクジェットプリンタによって本発明の第１の態様によるインクを基材に塗布することを含む、基材上にイメージを印刷する方法を提供する。
【０１１１】
インクジェットプリンタは、好ましくは細いノズルを通して基材上に噴射される液滴の形でインクを基材に塗布する。好ましいインクジェットプリンタは、圧電式インクジェットプリンタ及びサーマルインクジェットプリンタである。サーマルインクジェットプリンタにおいては、プログラムされた熱パルスを容器内のインクに加え（例えばノズルに隣接した抵抗器によって）、それによって基材とノズルの間の相対的な動きの中で、インクを微細な液滴の形で基材に向かって噴射させる。圧電式インクジェットプリンタにおいては、小さい結晶の振動がノズルからインクを噴射させる。インクジェットプリンタという用語は、イメージを作り出すためにＩＪＰ技術を用いることができるいずれかの装置を意味する。
【０１１２】
本発明の更なる態様は、本明細書中で定義された本発明のインクを塗付した基材及び／又は本明細書中で定義された本発明の方法によって製造された基材を提供する。
【０１１３】
場合により透明な基材は、好ましくはプラスチック、金属又はガラスを含み、更に好ましくはガラスを含む。好ましくは本発明のインクは、印刷法によって、更に好ましくは本明細書中で定義された本発明の方法によって、基材に塗布されている。
【０１１４】
本発明の更なる特徴によれば、赤、緑及び青のフィルター要素又は黄、マゼンタ及びシアンのフィルター要素を含み、本発明中に記載された方法によって製造された透明な基材上の着色された架橋されたポリマー被覆を含むカラーフィルターが提供される。
【０１１５】
本発明の更なる特徴は、本発明により製造されたカラーフィルターを含むディスプレーを包含する。
本発明の更なる特徴は、本発明によるインクを含むインクジェットプリンタで用いるために適したカートリッジである。更に本発明によるインクを含むインクジェットプリンタが提供される。
【０１１６】
本発明を、これから単に例示によって記載する。全ての部及びパーセントは他に明示されない限り重量で表す。実施例（及び先の記載）において、ＣＩ番号を参照して示される化合物は、カラーインデックス・インターナショナル、第３版、第３改訂版にこれらの番号によって規定される染料である。以下の各実施例において、インクを試験し、結果を表に示した。
【０１１７】
ΔＥabと見出しにつけられた第２列に示された結果は、実施例のものが第１列に記載された処理を受けた後のＬ*．ａ*．ｂ*座標系の変化の測定値（ミノルタＣＲ−２２１彩度計で測定された）であり，小さい数字は高い堅牢性を有する実施例のものを示す。
【０１１８】
第１列において、「Ｘｅ光線堅牢性」として示した試験は、ΔＥabの結果が、実施例のものを、Ａｔｌａｓ Ｃｉ３５Ａウェザロメーターを用いて以下の設定でキセノンランプに１００時間にわたって暴露した後に得られたものであることを示す：ランプ電力４２０ｎｍで０．８Ｗｍ-2、ブラックパネル６３℃、及び湿球温度降下１６℃。
【０１１９】
以下の実施例はそれぞれ、サーマルインクジェット用ヘッドにおける操作性に対して以下のように試験された。インクをキャノンＢＣ−２１ｅヘッドに充填し、１０ｃｍ×２ｃｍのべた色の区画をキャノン ＢＪＣ ４３００プリンタを用いて印刷した。各々の例示したインクを用いて、印刷品質に何の劣化もなく２０区画を連続的に印刷することができた。
【０１２０】
実施例１
インクを、以下の配合で製造した（全て重量部である）：
ポリマーＡ1 １２．１部
Primid XL552（EMS Chemieから入手）2  ４．０部
アンモニア（比重０．８８、Ｓ．Ｇ．）  １２．１部
染料１3  ０．４部
染料２4  ２．８部
ドデシルベンゼンスルホン酸アンモニウム  ０．４部
水  ６８．２部
符号の説明（実施例１）
１．ポリマーＡは、接触式連鎖移動法により製造された、７０重量％のメタクリル酸及び３０重量％のメタクリル酸メチルを含む共重合体であって、ＧＰＣによる測定でＭW＝１４０１（Ｍn＝５８８）を有するポリマーである。
２．Ｐｒｉｍｉｄ ＸＬ５５２は、ポリオール架橋剤である。
３．染料１は、以下の構造を有する。
【０１２１】
【化１】
2002530461.tif 000001
【０１２２】
染料１は、欧州特許出願公開ＥＰ−Ａ−０５４２４２０（ICI/Zeneca）の実施例３で合成されている。
４．染料２は、以下の構造を有する。
【０１２３】
【化２】
2002530461.tif 000002
【０１２４】
染料２は、Ｃ．Ｉ．リアクティブブルー１５（Aldrich Chemical Co.から市販されている）を、特開昭６０−２０８３６５号（日本化薬）に記載の方法と類似の方法で、過剰のアンモニアと７０℃で縮合させることによって合成した。
【０１２５】
塗膜の堅牢特性を試験する目的で、上記インクを、顕微鏡スライド上にＮｏ．１ Ｋ−バー（RK Print-Coat Instruments Ltd.）を用いて被覆し、スライドを２００℃で１５分間硬化した。得られた塗膜は、約１．５μｍの厚みを有していた。
【０１２６】
インクは４５０ｎｍで７７％の透過率を有する明るい青色の塗膜を与えた。塗膜を以下の堅牢性試験に付した。
【０１２７】
【表１】
2002530461.tif 000003
【０１２８】
実施例２
インクを、以下の配合で製造した（全て重量部である）：
ダイレクトエロー８６  ２．８部
ポリ（アクリル酸）平均ＭW２０００（Aldrich Chem. Co.から入手）  １３．９部
Primid XL552（EMS Chemieから入手）  ４．６部
２−アミノ−２−メチル−１−プロパノール  ４．６部
アンモニア（比重０．８８、Ｓ．Ｇ．）  ７．４部
水  ６６．７部
塗膜の堅牢特性を試験する目的で、インクを、顕微鏡スライド上にＮｏ．１ Ｋ−バー（RK Print-Coat Instruments Ltd.）を用いて被覆し、スライドを２００℃で１５分間硬化した。得られた塗膜は、約１．５μｍの厚みを有していた。
【０１２９】
インクは、６００ｎｍで９９％の透過率、４００ｎｍで０％の透過率を有する明るい黄色の塗膜を与えた。塗膜を以下の試験に付した。
【０１３０】
【表２】
2002530461.tif 000004
【０１３１】
実施例３
インクを、以下の配合で製造した（全て重量部である）：
アシッドレッド５２  ２部
アシッドエロー２３  ３部
ポリ（アクリル酸）平均ＭW２０００（Aldrich Chem. Co.から入手）  １４．７部
Primid XL552（EMS Chemieから入手）  ４．９部
２−アミノ−２−メチル−１−プロパノール  ４．９部
水  ７０．５部
塗膜の堅牢特性を試験する目的で、インクを、顕微鏡スライド上にＮｏ．１ Ｋ−バー（RK Print-Coat Instruments Ltd.）を用いて被覆し、スライドを２００℃で１５分間硬化した。得られた塗膜は、約１．５μｍの厚みを有していた。
【０１３２】
インクは６４０ｎｍで９８％の透過率、そして５５０ｎｍ及び４５０ｎｍで０％の透過率を有する非常に明るい赤色の塗膜を与えた。塗膜を以下の堅牢性試験に付した。
【０１３３】
【表３】
2002530461.tif 000005
【０１３４】
比較例Ａ
インクを、欧州特許出願公開ＥＰ−Ａ−０７６４２９０（Zeneca）に記載のものと同様の方法で、以下の配合で製造した（全て重量部である）：
Neocryl XK69/Cymel 327 基幹ポリマー前駆体5  ５０部
エチレングリコール  ２０部
蒸留水  ２３部
アンモニア溶液（比重０．８８、Ｓ．Ｇ．）  ２部
アシッドエロー２３ ３部
アシッドレッド５２ ２部
符号の説明（比較例Ａ）
５．基幹ポリマー前駆体は、ＥＰ−Ａ−０７６４２９０の実施例３に記載されているように製造し、ここでNeocryl XK69は、スチリル−（メタ）アクリル酸共重合体であり、Cymel 327は、架橋剤として含まれるメラミン−ホルムアルデヒド縮合体である。【０１３５】
先に記載したようなサーマルヘッドにおける操作性を試験したとき、このインク（合計で約５重量％のメラミン−ホルムアルデヒド樹脂を含む）は、１区画の色を印刷できなかった。
【０１３６】
実施例４
インクを、以下の配合で製造した（全て重量部である）：
ポリマーＢ6 １２．７部
Primid XL552（EMS Chemieから入手）  ４．２部
２−アミノ−２−メチル−１−プロパノール  １２．７部
アシッドレッド２８９  １．７部
アシッドエロー２３ ３  ４部
４−ヒドロキシ−ＴＥＭＰＯ  １．５部
ドデシルベンゼンスルホン酸アンモニウム  ０．８部
水  ６３部
符号の説明（実施例４）
６．ポリマーＢは、接触式連鎖移動法により製造された、４６．４重量％のメタクリル酸及び５３．６重量％のメタクリル酸メチルを含む共重合体であって、ＧＰＣによる測定でＭW＝１６０７（Ｍn＝６７０）を有するポリマーである。
【０１３７】
塗膜の堅牢特性を試験する目的で、インクを、顕微鏡スライド上にＮｏ．１ Ｋ−バー（RK Print-Coat Instruments Ltd.）を用いて被覆し、スライドを２００℃で１５分間硬化した。得られた塗膜は、約１．５μｍの厚みを有していた。
【０１３８】
インクは６２０ｎｍで９１％の透過率、５５０ｎｍ及び４５０ｎｍで１％の透過率を有する非常に明るい赤色の塗膜を与えた。塗膜を以下の試験に付した。
【０１３９】
【表４】
2002530461.tif 000006
【０１４０】
インク
カラーフィルターを製造するために適した更なるインクは、以下の表に記載の配合で製造することができ、ここで数字は、配合中の各成分の重量部を示す。使用される染料は、その遊離の酸の形態及び／又はいずれかのＩＪＰに効果的な塩の形態でよい。以下の略語も表中で用いる：
ＤＢ１９９＝ダイレクトブルー１９９
ＤＢ８６＝ダイレクトブルー８６
ＤＢ８７＝ダイレクトブルー８７
ＡＢ９＝アシッドブルー９
ＲＢ１５＝リアクティブブルー１５
ＡＲ１＝アシッドレッド１
ＡＲ５２＝アシッドレッド５２
ＡＲ２８９＝アシッドレッド２８９
ＲＲ４＝リアクティブレッド４
ＡＹ２３＝アシッドエロー２３
ＤＹ８６＝ダイレクトエロー８６
Ｄｙｅ  １＝実施例１の染料
１Ａ＝実施例１のポリマーＡ
Ｂ＝実施例４のポリマーＢ
ＰＡＡ＝ＭW２０００のポリ（アクリル酸）
Ｘ＝Primid XL552
ＴＥＡ＝トリエタノールアミン
ＴＭＰ＝トリメチロールプロパン
Ｗ＝水
ＮＭＰ＝Ｎ−メチル−２−ピロリドン
２Ｐ＝２−ピロリドン
ＢＥ＝ブトキシエタノール
ＤＥＧ＝ジエチレングリコール
ＧＢＬ＝γ−ブチロラクトン
ＡＤＢＳ＝ドデシルベンゼンスルホン酸アンモニウム
ＳＤＢＳ＝ドデシルベンゼンスルホン酸ナトリウム
ＳＵＲＦ＝Sulfynol 465（Air Productsから入手可能な非イオン性界面活性剤)
ＡＭＰ＝２−アミノ−２−メチル−１−プロパノール
ＡＭ＝アンモニア（０．８８ Ｓ．Ｇ．）
ＨＴ＝４−ヒドロキシ−ＴＥＭＰＯ；及び
ＨＭＢＳ＝２−ヒドロキシ−４−メトキシ−５−スルホベンゾフェノン
【０１４１】
【表５】
2002530461.tif 000007
【０１４２】
【表６】
2002530461.tif 000008
【０１４３】
【表７】
2002530461.tif 000009
【０１４４】
【表８】
2002530461.tif 000010
【０１４５】
【表９】
2002530461.tif 000011
【０１４６】
【表１０】
2002530461.tif 000012
【０１４７】
【表１１】
2002530461.tif 000013